ШЛИКЕР ДЛЯ ПОЛУЧЕНИЯ ГЛАЗУРНОГО ПОКРЫТИЯ (ВАРИАНТЫ)
SLIP FOR PRODUCTION OF GLASING COATING (VERSIONS)

Изобретение касается глазурования термостойкой керамической плитки, печных изразцов.
Известен шликер для получения глазурного покрытия, включающий, вес.ч.: фритта 100; глина 8-10; циркон 2-4; вода 40-45; кремнегель 5-10 [1].
Задача изобретения состоит в получении термостойкого глазурного покрытия на поверхности керамических изделий.
Технический результат достигается тем, что шликер для получения глазурного покрытия, включающий фритту, глину, циркон, воду, дополнительно содержит глинозем при следующем соотношении компонентов, вес.ч.: фритта 100; глина 4-6; циркон 3-4; вода 40-50; глинозем 6-8.
Технический результат достигается также тем, что шликер для получения глазурного покрытия, включающий фритту, глину, циркон, воду, дополнительно содержит кварцевый песок при следующем соотношении компонентов, вес.ч.: фритта 100; глина 4-6; циркон 3-4; вода 40-50; кварцевый песок 9-13.
Для приготовления фритты используют следующие компоненты, вес.ч.: глина 4-6; циркон 22-26; глинозем 4-6, кварцевый песок 40-50.
Для приготовления шликера наиболее предпочтительно использование глин Просяновского, Часовъярского, Дружковского, Веселовского месторождений. Возможно введение в шликер в количестве 0,1-10% от его веса окрашивающих добавок (пиролюзита, окиси кобальта, никеля, хрома, железа, меди и.др.), а также выпускаемых промышленностью керамических пигментов.
В табл.1 и 2 приведены составы шликера, соответствующие 1 и 2 вариантам, в табл.3 - составы фритты.
Таблица 1
Компоненты смеси
Состав, вес.ч.:
1
2
Фритта
100
100
Глина
4
6
Циркон
3
4
Вода
40
50
Глинозем
8
6
Таблица 2
Компоненты смеси
Состав, вес.ч.:
1
2
Фритта
100
100
Глина
4
6
Циркон
3
4
Вода
40
50
Кварцевый песок
13
9
Таблица 3
Компоненты смеси
Состав, вес.ч.:
1
2
Глина
4
6
Циркон
22
26
Глинозем
6
4
Кварцевый песок
50
40
Компоненты (табл.3) дозируют в требуемых количествах и сплавляют при температуре 1430-1480°C. Расплав гранулируют в воду. Компоненты (табл.1 и 2) загружают в шаровые мельницы и размалывают до остатка не более 2% на сетке №0056. Полученный шликер наносят на поверхность керамических изделий и обжигают в интервале температур 1100-1200°C. Термостойкость глазурного покрытия - не менее 10 теплосмен.
Источники информации
1. SU 1000432, 1983.